(57)【特許請求の範囲】
【請求項１】
塩素化重合体（Ａ）と、
前記塩素化重合体（Ａ）１００質量部に対して、５０質量部以上５００質量部以下のポリイソシアネート化合物（Ｂ）と、
エポキシ基またはウレイド基を有するシランカップリング剤（Ｃ）と、
触媒（Ｄ）と、
溶剤（Ｅ）と、
を含むことを特徴とする変成シリコーン系シーリング材用プライマー組成物。
【請求項２】
前記シランカップリング剤（Ｃ）の含有量が、前記塩素化重合体（Ａ）１００質量部に対して５質量部以上１００質量部以下である請求項１に記載の変成シリコーン系シーリング材用プライマー組成物。
【請求項３】
前記ポリイソシアネート化合物（Ｂ）が、イソシアネート化合物と数平均分子量が５０以上５００以下のジオールとの反応物である請求項１又は２に記載の変成シリコーン系シーリング材用プライマー組成物。
【請求項４】
前記触媒（Ｄ）が、錫系触媒またはアミン系触媒の何れか一方または両方である請求項１から３の何れか１項に記載の変成シリコーン系シーリング材用プライマー組成物。
【請求項５】
前記シランカップリング剤（Ｃ）の珪素に結合している官能基が、ジメトキシ基またはトリメトキシ基である請求項１から４の何れか１項に記載の変成シリコーン系シーリング材用プライマー組成物。
【請求項６】
アクリル電着塗装面又はフッ素系塗装面とシーリング材との接着に用いられる請求項１から５の何れか１項に記載の変成シリコーン系シーリング材用プライマー組成物。
【発明の詳細な説明】
【技術分野】
【０００１】
本発明は、変成シリコーン系シーリング材用プライマー組成物に関する。
【背景技術】
【０００２】
シーリング材は、建築物等において各種部材間の接合部や隙間を充填し、水密性・気密性等を確保する目的で幅広く使用されている。代表的な建築物用のシーリング材として、シリコーン系シーリング材、変成シリコーン系シーリング材、ポリウレタン系シーリング材、ポリサルファイド系シーリング材等の１液型または２液型のものが挙げられる。
【０００３】
建築用のシーリング材は、アクリル電着塗装面、フッ素系塗装面等の難接着性の塗装面に対して接着性を示すことが要求される。また被着体とシーリング材との間の接着性を向上させるためにプライマー組成物が用いられる（例えば、特許文献１、２参照）。
【０００４】
特許文献１には、ポリエチレン、ポリプロピレン等のポリオレフィン系素材に対して良好な接着性を有し、さらに変成シリコーン系シーリング材との接着性も良好なプライマー組成物が記載されている。
【０００５】
また、特許文献２には、様々な種類のシーリング材に対して使用可能であり、難接着性の建築部材、特にアクリル電着系建築部材に対して優れた接着性を発揮するプライマー組成物が記載されている。
【先行技術文献】
【特許文献】
【０００６】
【特許文献１】特開２００４−２１０８９４号公報
【特許文献２】特開２００２−３０９１８２号公報
【発明の概要】
【発明が解決しようとする課題】
【０００７】
しかしながら、近年では高層ビルなどでの建築用のアルミサッシ等では耐久性を重視した超耐候性アクリル電着塗装が施されるようになり、より接着性が高いプライマー組成物が必要になっている。
【０００８】
また、アクリル電着塗装したアルミサッシ等は、フロートガラス、熱線反射ガラス、熱線吸収ガラス等の各種のガラスと併用されることも多く、これらのいずれとも接着するプライマー組成物が必要になっている。
【０００９】
また、難接着性の塗装面を有する熱伸縮の大きい外壁パネルや笠木などの被着体では、シーリング材の接着が発現する前にシーリング材のゴム弾性が発現した場合にシーリング材が剥離するという虞があるため、初期の接着発現の速いプライマー組成物が必要になっている。
【００１０】
本発明は、前記問題に鑑み、初期の接着発現が速く難接着性の塗装面に対して優れた接着性を有する変成シリコーン系シーリング材用プライマー組成物を提供することを目的とする。
【課題を解決するための手段】
【００１１】
本発明は、次に示す（１）〜（６）である。
（１）  塩素化重合体（Ａ）と、
前記塩素化重合体（Ａ）１００質量部に対して、５０質量部以上５００質量部以下のポリイソシアネート化合物（Ｂ）と、
エポキシ基またはウレイド基を有するシランカップリング剤（Ｃ）と、
触媒（Ｄ）と、
溶剤（Ｅ）と、
を含むことを特徴とする変成シリコーン系シーリング材用プライマー組成物。
（２）  前記シランカップリング剤（Ｃ）の含有量が、前記塩素化重合体（Ａ）１００質量部に対して５質量部以上１００質量部以下である上記（１）に記載の変成シリコーン系シーリング材用プライマー組成物。
（３）  前記ポリイソシアネート化合物（Ｂ）が、イソシアネート化合物と数平均分子量が５０以上５００以下のジオールとの反応物である上記（１）又は（２）に記載の変成シリコーン系シーリング材用プライマー組成物。
（４）  前記触媒（Ｄ）が、錫系触媒またはアミン系触媒の何れか一方または両方である上記（１）から（３）の何れか１つに記載の変成シリコーン系シーリング材用プライマー組成物。
（５）  前記シランカップリング剤（Ｃ）の珪素に結合している官能基が、ジメトキシ基またはトリメトキシ基である上記（１）から（４）の何れか１つに記載の変成シリコーン系シーリング材用プライマー組成物。
（６）  アクリル電着塗装面又はフッ素系塗装面とシーリング材との接着に用いられる上記（１）から（５）の何れか１つに記載の変成シリコーン系シーリング材用プライマー組成物。
【発明の効果】
【００１２】
本発明によれば、初期の接着発現が速く難接着性の塗装面に対して優れた接着性を有することができる。
【図面の簡単な説明】
【００１３】
【図１】図１は、剥離試験の様子を示す斜視図である。
【発明を実施するための形態】
【００１４】
以下、この発明について詳細に説明する。なお、下記の発明を実施するための形態（以下、実施形態という。）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１５】
本実施形態に係る変成シリコーン系シーリング材用プライマー組成物（以下、「本実施形態の組成物」という。）は、塩素化重合体（Ａ）と、ポリイソシアネート化合物（Ｂ）と、エポキシ基またはウレイド基を有するシランカップリング剤（Ｃ）と、触媒（Ｄ）と、溶剤（Ｅ）とを含む。
【００１６】
＜塩素化重合体（Ａ）＞
本実施形態の組成物に含まれる塩素化重合体（Ａ）は、塩素化された重合体であれば特に限定されないが、好ましくは、例えば、イソプレン系合成ゴムの塩素化物、塩素化ポリエチレン、塩素化ポリプロピレン、塩素化ポリエチレン・プロピレン共重合体、塩素化ポリブタジエン、塩素化ポリスチレン、塩素化ポリブタジエン・スチレン共重合体、クロロスルフォン化ポリエチレン、クロロスルフォン化ポリエチレン・酢酸ビニル共重合体等から好適に選択される。また、塩素化重合体（Ａ）は、上記例示した塩素化重合体を２種以上併用してもよい。
【００１７】
塩素化重合体（Ａ）の塩素化率は、５質量％以上７０質量％以下が好ましく、１０質量％以上７０質量％以下がより好ましく、４０質量％以上７０質量％以下が特に好ましい。塩素化率が４０質量％以上７０質量％以下であると、接着性と作業性との両面において優れた性質を示す。なお、塩素化率は蛍光Ｘ線分析により測定した値である。
【００１８】
塩素化重合体（Ａ）の数平均分子量（Ｍｎ）は特に限定されないが、１万〜１００万程度であるのが好ましく、特に２万〜５０万程度であれば適度な強度と安定性を有し、接着の安定性の観点から好ましい。更に、分子量分布（重量平均分子量Ｍｗ／数平均分子量Ｍｎ）は、同一分子量における粘度が低くなるという点で範囲が狭いほど好ましい。
【００１９】
＜ポリイソシアネート化合物（Ｂ）＞
本実施形態の組成物に含まれるポリイソシアネート化合物（Ｂ）は、分子内にイソシアネート基を２個以上有するものであれば特に限定されない。ポリイソシアネート化合物（Ｂ）は、イソシアネート化合物とジオールとの反応物であることが好ましい。
【００２０】
（イソシアネート化合物）
イソシアネート化合物（以下、「ポリイソシアネート化合物」という。）として、具体的には、例えば、ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）のような脂肪族ポリイソシアネート；トランスシクロヘキサン−１，４−ジイソシアネート、イソホロンジイソシアネート（ＩＰＤＩ）、ビス（イソシアネートメチル）シクロヘキサン（Ｈ６ＸＤＩ）、ジシクロヘキシルメタンジイソシアネート（Ｈ１２ＭＤＩ）のような脂環式ポリイソシアネート；これらのカルボジイミド変性ポリイソシアネート；これらのイソシアヌレート変性ポリイソシアネート；等が挙げられる。このようなポリイソシアネート化合物は、それぞれ１種単独でまたは２種以上を組み合わせて使用することができる。
【００２１】
本実施形態においては、難接着性塗装面に対する初期接着性および耐温水接着性がより良好となる理由から、上記ポリイソシアネート化合物がイソシアネート基を３個以上有していることが好ましい。イソシアネート基を３個以上有するポリイソシアネート化合物としては、具体的には、例えば、トリス（フェニルイソシアネート）チオホスフェート、ポリメチレンポリフェニルイソシアネート、イソシアヌレート環を有するポリイソシアネート化合物等が好適に挙げられる。これらは、１種単独で用いてもよく、２種以上を併用してもよい。
【００２２】
これらのうち、トリス（フェニルイソシアネート）チオホスフェート、ポリメチレンポリフェニルイソシアネートの何れか一方または両方と、イソシアヌレート環を有するポリイソシアネート化合物との組み合わせで用いることが好ましい。また、トリス（フェニルイソシアネート）チオホスフェートと、イソシアヌレート環を有するポリイソシアネート化合物との組み合わせで用いることも好ましい。これらを組み合わせて用いることにより難接着性塗装面に対する初期接着性および耐温水接着性を向上できる。
【００２３】
上記イソシアヌレート環を有するポリイソシアネート化合物としては、ジイソシアネート化合物を三量化して得られる、ジイソシアネート化合物のイソシアヌレート変性体を好適に用いることができる。上記ジイソシアネート化合物として、具体的には、例えば、上記で例示した芳香族ポリイソシアネート等が挙げられる。これらのうち、ＴＤＩとＨＤＩの混合物を反応させて得られるイソシアヌレート環を有するポリイソシアネート化合物であるのが、難接着性塗装面に対する初期接着性および耐温水接着性がより良好となり十分な接着性が得られるという理由から好ましい。
【００２４】
上記ポリイソシアネート化合物の市販品として、例えば、トリス（フェニルイソシアネート）チオホスフェート（ディスモジュールＲＦＥ、バイエル社製）、ＨＤＩとＴＤＩの混合物を反応させて得られるイソシアヌレート環を有するポリイソシアネート化合物（ディスモジュールＨＬ、バイエル社製）、ポリメチレンポリフェニルイソシアネート（スミジュール４４Ｖ−１０、住化バイエルウレタン株式会社製）等を好適に用いることができる。
【００２５】
（ジオール）
ジオールとしては、水酸基を２個以上有する化合物（以下「ポリオール化合物」という）であれば特に限定されない。具体的には、例えば、エチレングリコール（ＥＧ）、ジエチレングリコール、プロピレングリコール（ＰＧ）、ジプロピレングリコール、ブチレングリコール、（１，３−または１，４−）ブタンジオール、（１，５−）ペンタンジオール、ネオペンチルグリコール、（１，６−）ヘキサンジオール、シクロヘキサンジメタノール、グリセリン、１，２，５−ヘキサントリオール、１，１，１−トリメチロールプロパン（ＴＭＰ）、ペンタエリスリトールなどの低分子量ポリオール；ソルビトールなどの糖類；ポリテトラメチレングリコール、ポリエチレングリコール、ポリプロピレングリコール、ポリオキシプロピレングリコール、ポリオキシブチレングリコールなどのポリエーテル系ポリオール；ポリブタジエンポリオール、ポリイソプレンポリオールなどのポリオレフィン系ポリオール；アジペート系ポリオール；ラクトン系ポリオール；等が挙げられる。このようなポリオール化合物は、それぞれ１種単独でまたは２種以上を組み合わせて使用することができる。
【００２６】
これらのうち、難接着性塗装面に対する初期接着性および耐温水接着性がより良好となる理由から、ブタンジオール、ペンタンジオール、ヘキサンジオール等が好ましい。
【００２７】
上記ポリオール化合物（ジオール）の数平均分子量は、５０以上５００以下であることが好ましい。
【００２８】
ポリイソシアネート化合物（Ｂ）は、上述したイソシアネート化合物とジオール（ポリオール化合物）とを反応させることによって得られるものである。
【００２９】
ポリイソシアネート化合物（Ｂ）は、イソシアネート化合物と数平均分子量が５０以上５００以下のジオールとの反応物であることが好ましい。
【００３０】
ポリイソシアネート化合物（Ｂ）は公知の作製方法により得ることができる。ポリイソシアネート化合物（Ｂ）を作製する際のポリイソシアネート化合物とジオール（ポリオール化合物）との配合量は、インデックス（イソシアネート基のモル数／ヒドロキシ基のモル数）が、３以上１０以下であるのが好ましい。
【００３１】
ポリイソシアネート化合物（Ｂ）の含有量は、上記塩素化重合体（Ａ）（バインダー樹脂）１００質量部に対して２０質量部以上５００質量部以下であるのが好ましく、５０質量部以上３００質量部以下がさらに好ましく、８０質量部以上２５０質量部以下が特に好ましい。ポリイソシアネート化合物（Ｂ）の含有量がこの範囲であると、難接着性塗装面に対する初期接着性および耐温水接着性がより良好となり十分な接着性が得られる。
【００３２】
＜シランカップリング剤（Ｃ）＞
本実施形態の組成物に含まれるシランカップリング剤（Ｃ）としては、例えば、エポキシ基、ウレイド基（アミノ基）、アミノ基、メルカプト基、（ポリ）スルフィド基、ビニル基、メタクリロキシ基、カルボキシ基、イソシアネート基、ハロゲンおよびシクロプロピル基からなる群より選択される少なくとも１つの有機官能基を持つシランカップリング剤（Ｃ）が挙げられる。本実施形態の組成物に含まれるシランカップリング剤（Ｃ）は、分子内にエポキシ基又はウレイド基（アミノ基）を有するものが好ましい。
【００３３】
具体的には、例えば、下記式（１）で示されるγ−グリシドキシプロピルトリメトキシシラン、下記式（２）で示されるγ−グリシドキシプロピルメチルジメトキシシラン、下記式（３）で示されるγ−グリシドキシプロピルトリエトキシシラン、下記式（４）で示されるβ−（３，４−エポキシシクロヘキシル）エチルトリメトキシシラン、γ−グリシドキシプロピルメチルジエトキシシラン等のエポキシ基含有シラン化合物；
【００３４】
【化１】
0006273083.tif 000002
【００３５】
γ−アミノプロピルトリメトキシシラン、γ−アミノプロピルトリエトキシシラン、γ−アミノプロピルメチルジメトキシシラン、γ−アミノプロピルメチルジエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、Ｎ−フェニル−γ−アミノプロピルトリメトキシシラン等のアミノ基含有シラン化合物；下記式（５）で示されるγ−ウレイドプロピルトリメトキシシラン、下記式（６）で示される３−ウレイドプロピルトリエトキシシラン等のウレイド基含有シラン化合物；
【００３６】
【化２】
0006273083.tif 000003
【００３７】
γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン等のメルカプト基含有シラン化合物；ビス（トリエトキシシリルプロピル）テトラスルフィド、ビス（トリエトキシシリルプロピル）ジスルフィド等の（ポリ）スルフィド基含有シラン化合物；ビニルトリクロルシラン、ビニルトリメトキシシラン、ビニルトリエトキシシラン、ビニルトリス（β−メトキシエトキシ）シラン等のビニル基含有シラン化合物；γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン等のメタクリロキシ基含有シラン化合物；
【００３８】
β−カルボキシエチルトリエトキシシラン、β−カルボキシエチルフェニルビス（２−メトキシエトキシ）シラン、Ｎ−β−（カルボキシメチル）アミノエチル−γ−アミノプロピルトリメトキシシラン等のカルボキシシラン化合物；γ−イソシアネートプロピルトリメトキシシラン、γ−イソシアネートプロピルトリエトキシシラン、γ−イソシアネートプロピルメチルジエトキシシラン、γ−イソシアネートプロピルメチルジメトキシシラン、γ−イソシアネートエチルトリメトキシシラン、γ−イソシアネートエチルトリエトキシシラン、γ−イソシアネートエチルメチルジエトキシシラン、γ−イソシアネートエチルメチルジメトキシシラン等のイソシアネート基含有シラン化合物；Ｎ−（１，３−ジメチルブチリデン）−３−（トリメトキシシリル）−１−プロパンアミン、Ｎ−（１，３−ジメチルブチリデン）−３−（トリエトキシシリル）−１−プロパンアミン、Ｎ−（１，３−ジメチルブチリデン）−３−（メチルジメトキシシリル）−１−プロパンアミン、Ｎ−（１，３−ジメチルブチリデン）−３−（メチルジエトキシシリル）−１−プロパンアミン等のケチミン基含有シラン化合物；γ−クロロプロピルトリメトキシシラン等のハロゲン含有シラン化合物；メチルシリルエステル等のシリルエステル；オルソケイ酸エステル等のシラン化合物等が挙げられる。これらのシランカップリング剤は、それぞれ１種単独で用いてもよく、２種以上を混合または反応して用いてもよい。
【００３９】
上記のシランカップリング剤（Ｃ）のなかでも、上記式（１）〜（６）で示した、γ−グリシドキシプロピルトリメトキシシラン、γ−グリシドキシプロピルメチルジメトキシシラン、γ−グリシドキシプロピルトリエトキシシラン、β−（３，４−エポキシシクロヘキシル）エチルトリメトキシシラン、γ−ウレイドプロピルトリメトキシシラン、３−ウレイドプロピルトリエトキシシランが、特に難接着性塗装面への接着性を向上させる効果に優れることから好適に挙げられる。
【００４０】
本実施形態の組成物は、各種の難接着性塗装部材に対する接着性に優れるという点で、エポキシ基含有シラン化合物、ウレイド基含有シラン化合物およびアミノ基含有シラン化合物が好適に用いられる。なかでも、エポキシ基含有シラン化合物又はウレイド基含有シラン化合物がより好ましい。また、エポキシ基含有シラン化合物は、脂環式より脂肪族系がより好ましい。
【００４１】
また、本実施形態の組成物は、エポキシ基又はウレイド基を有するシランカップリング剤（Ｃ）を含むことにより、難接着性塗装面への初期の接着発現を促進することができるため、温度変位や層間変位の大きい難接着性塗装面の被着体（例えば、外壁パネル、笠木など）に対して接着性を向上させることができる。これにより、早期にシーリング材の物性（ゴム弾性）が発現した場合でもシーリング材の剥離を抑制することができる。
【００４２】
また、上記シランカップリング剤（Ｃ）の珪素に結合している官能基がメトキシ基の場合、エトキシ基よりも反応性が早くなるため、シランカップリング剤（Ｃ）の珪素に結合している官能基はエトキシ基よりもメトキシ基であるのが好ましい。
【００４３】
また、上記シランカップリング剤（Ｃ）の珪素に結合している官能基は、ジメトキシ基またはトリメトキシ基であるのがより好ましい。官能基がメトキシ基の場合、変成シリコーン系シーラントとの接着性を向上させることができる。また、官能基がメトキシ基の場合、初期の接着発現を促進することができることから、温度変位や層間変位の大きい難接着性塗装面の被着体に対する接着性を向上させることができるため、早期にシーリング材の物性（ゴム弾性）が発現した場合でもシーリング材の剥離を抑制することができる。
【００４４】
上記シランカップリング剤（Ｃ）は、市販品を用いてもよく、製造してもよい。製造条件は特に限定されず、公知の方法、条件で行うことができる。
【００４５】
シランカップリング剤（Ｃ）は、上記塩素化重合体（Ａ）１００質量部に対して、５質量部以上１００質量部以下含有されるのが好ましい。この範囲であれば、硬化物の物性に悪影響を及ぼすことなく、プライマー組成物の難接着性塗装面に対する接着性を向上させることができる。また、シランカップリング剤（Ｃ）の含有量が、上記塩素化重合体（Ａ）１００質量部に対して、好ましくは５質量部以上１００質量部以下であることにより、プライマー組成物の難接着性塗装面に対する初期の接着発現を促進することができ、初期耐熱接着性が良好となる。
【００４６】
本実施形態の組成物は、エポキシ基又はウレイド基を有するシランカップリング剤（Ｃ）を含有するので、ウレタン系焼付塗装板、フッ素系塗装板、陽極酸化アルミ板、アクリル電着塗装板などの難接着性塗装面、および変成シリコーン系シーリング材に対する接着性を向上させることができる。
【００４７】
＜触媒（Ｄ）＞
本実施形態の組成物は、触媒（Ｄ）を含む。触媒（Ｄ）を含有することにより接着発現が速くなり難接着性塗装面に対しても十分な接着性が得られる。本実施形態の組成物に含有される触媒（Ｄ）としては、硬化性樹脂と反応可能なものであれば特に制限されない。本実施形態の組成物では、触媒（Ｄ）を塩素化重合体（Ａ）の硬化剤として用いることができる。
【００４８】
本実施形態の組成物に含まれる触媒（Ｄ）としては、接着促進効果が優れている点で、金属系触媒、錫系触媒、アミン系触媒などが挙げられる。
【００４９】
金属系触媒、錫系触媒、アミン系触媒としては、有機金属化合物、第３級アミン類、第３級アミン類とカルボン酸等の塩類などが挙げられる。具体的には、有機金属化合物としては、例えば、オクタン酸錫、オクチル酸錫、ブタン酸錫、ナフテン酸錫、カプリル酸錫、オレイン酸錫等の２価の有機錫化合物；ジブチル錫ジオクトエート、ジブチル錫ジラウレート、ジブチル錫ジアセテート、ジブチル錫ジマレエート、ジブチル錫ジステアレート、ジブチル錫ジオレエート、ジオクチル錫ジラウレート、ジオクチル錫ジバーサテート、ジフェニル錫ジアセテート、ジブチル錫ジメトキシド、ジブチル錫オキサイド、ジブチル錫ビス（トリエトキシシリケート）、ジブチル錫オキサイドとフタル酸エステルとの反応物等の４価の有機錫化合物；ジブチル錫ビス（アセチルアセトナート）、錫系キレート化合物、ジルコニウムテトラキス（アセチルアセトナート）、チタンテトラキス（アセチルアセトナート）、アルミニウムトリス（アセチルアセトナート）、アルミニウムトリス（エチルアセトアセテート）、アセチルアセトンコバルト、アセチルアセトン鉄、アセチルアセトン銅、アセチルアセトンマグネシウム、アセチルアセトンビスマス、アセチルアセトンニッケル、アセチルアセトン亜鉛、アセチルアセトンマンガン等の各種金属のキレート化合物；テトラ−ｎ−ブチルチタネート、テトラプロピルチタネート等のチタン酸エステル類；その他、オクチル酸鉛やオクチル酸ジルコニウム等のマンガン、鉄、コバルト、銅、亜鉛、ジルコニウム、鉛、ビスマス等の錫以外の各種金属と、オクチル酸、ステアリン酸、ナフテン酸等の各種有機酸との金属有機酸塩などが挙げられる。アミン類としては、例えば、ブチルアミン、ヘキシルアミン、オクチルアミン、ドデシルアミン、オレイルアミン、シクロヘキシルアミン、ベンジルアミンのような第１級アミン；ジブチルアミンのような第２級アミン；ジエチレントリアミン、トリエチレンテトラミン、グアニジン、ジフェニルグアニジン、キシリレンジアミンのようなポリアミン；トリエチレンジアミン、モルホリン、Ｎ−メチルモルホリン、２−エチル−４−メチルイミダゾール、１，８−ジアザビシクロ［５，４，０］−７−ウンデセンのような環状アミン；モノエタノールアミン、ジエタノールアミン、トリエタノールアミンのようなアミノアルコール化合物；２，４，６−トリス（ジメチルアミノメチル）フェノールのようなアミノフェノール化合物等のアミン化合物およびそのカルボン酸塩；ベンジルトリエチルアンモニウムアセタートのような第４級アンモニウム塩；過剰のポリアミンと多塩基酸とから得られる低分子量アミド樹脂；過剰のポリアミンとエポキシ化合物との反応生成物等が挙げられる。また、トリエチルアミン、トリブチルアミン、トリエチレンジアミン、ヘキサメチレンテトラミン、１，８−ジアザビシクロ［５，４，０］ウンデセン−７（ＤＢＵ）、１，４−ジアザビシクロ［２，２，２］オクタン（ＤＡＢＣＯ）、Ｎ−メチルモルホリン、Ｎ−エチルモルホリン等の第３級アミン類、或いはこれらのアミン類とカルボン酸等の塩類などが挙げられる。これらの触媒は、それぞれ１種単独でまたは２種以上を組み合わせて使用することができる。
【００５０】
なかでも、微量で大きな触媒能を有するという観点から、錫系触媒、アミン系触媒が好ましい。錫系触媒とアミン系触媒は何れか一方又は両方を用いてもよい。錫系触媒としては、２価又は４価のどちらか一方を用いてもよいし、両方を併用して用いることもできる。アミン系触媒としては、第３級アミン類を用いるのが好ましい。
【００５１】
本実施形態においては、触媒（Ｄ）を用いることにより、シーリング材との接着反応速度を速めるとともに、接着反応の進行を促進して接着に到る作業時間の短縮を図ることができる。上記触媒（Ｄ）の含有量は、塩素化重合体（Ａ）１００質量部に対して０．０１質量部以上５質量部以下が好ましく、０．０１質量部以上２質量部以下がより好ましい。
【００５２】
＜溶剤（Ｅ）＞
本実施形態の組成物は、溶剤（Ｅ）を含む。溶剤（Ｅ）としては、塩素化重合体（Ａ）、ポリイソシアネート化合物（Ｂ）、シランカップリング剤（Ｃ）および触媒（Ｄ）に対して不活性であれば従来公知の各種の溶剤を用いることができる。溶剤（Ｅ）としては、特に制限はなく、有機溶剤、水溶性溶媒等、広く公知のものを使用することができる。具体的には、例えば、ベンゼン、トルエン、キシレン、ヘキサン、ヘプタン、オクタン、シクロヘキサン等の炭化水素系；テトラクロロメタン、メチレンクロリド等のハロゲン化炭化水素系；アセトン、メチルエチルケトン、メチルイソブチルケトン、シクロヘキサノン等のケトン系；ジエチルエーテル、テトラヒドロフラン、ジオキサン等のエーテル系；酢酸メチル、酢酸エチル、酢酸ブチル等のエステル系；セロソルブアセテート、ブチルセロソルブアセテート等のエーテルエステル系；メタノール、エタノール、プロパノール、ｉ−プロパノール、ｎ−ブタノール等のアルコール系；ミネラルスピリッツ等のガソリンから灯油留分に至る石油系；その他に、Ｎ−メチル−２−ピロリドン、Ｎ，Ｎ−ジメチルホルムアミド、ジメチルアセトアミド等が挙げられる。これらの溶剤は、１種単独でも２種以上を併用して使用してもよい。
【００５３】
なかでも、接着速度がより良好になるという理由から、メチルエチルケトン、酢酸エチルが好ましい。なお、上記溶剤は、十分に乾燥または脱水してから用いるのが好ましい。本実施形態の組成物中における溶剤（Ｅ）の含有量は、組成物の用途、目的等に応じて、適宜、その含有量を変化させることができる。
【００５４】
上記溶剤（Ｅ）の含有量は、本実施形態の組成物の全質量（合計質量）の６０質量％以上９５質量％以下であることが好ましい。溶剤（Ｅ）の含有量がこの範囲であれば、良好な塗布性を得ることができる。
【００５５】
また、本実施形態の組成物は、本発明の目的を損なわない範囲で、上述した各成分以外に、必要に応じて、各種の添加剤を含有することができる。添加剤としては、例えば、顔料、染料、老化防止剤、酸化防止剤、帯電防止剤、難燃剤、接着性付与剤、安定剤、分散剤、充填剤等が挙げられる。
【００５６】
顔料は、無機顔料および有機顔料のいずれでも両方でもよい。例えば、酸化チタン、酸化亜鉛、群青、ベンガラ、リトポン、鉛、カドミウム、鉄、コバルト、アルミニウム、塩酸塩、硫酸塩の無機顔料、アゾ顔料、銅フタロシアニン顔料等の有機顔料等を用いることができる。
【００５７】
染料は、特に限定されず、従来公知のものを用いることができる。例えば、樹脂成形品が黒色である場合には、黒色染料、黄色染料、赤色染料、青色染料、褐色染料が挙げられる。
【００５８】
老化防止剤として、例えば、ヒンダードフェノール系化合物、ヒンダードアミン系化合物が挙げられる。
【００５９】
酸化防止剤として、例えば、ブチルヒドロキシトルエン（ＢＨＴ）、ブチルヒドロキシアニソール（ＢＨＡ）が挙げられる。
【００６０】
帯電防止剤として、例えば、第四級アンモニウム塩；ポリグリコール、エチレンオキサイド誘導体等の親水性化合物が挙げられる。
【００６１】
難燃剤として、例えば、クロロアルキルホスフェート、ジメチル・メチルホスホネート、臭素・リン化合物、アンモニウムポリホスフェート、ネオペンチルブロマイド−ポリエーテル、臭素化ポリエーテルが挙げられる。
【００６２】
接着性付与剤として、例えば、テルペン樹脂、フェノール樹脂、テルペン−フェノール樹脂、ロジン樹脂、キシレン樹脂、エポキシ樹脂が挙げられる。
【００６３】
安定剤として、例えば、脂肪酸シリルエステル、脂肪酸アミドトリメチルシリル化合物等が挙げられる。
【００６４】
分散剤は、固体を微細な粒子にして液中に分散させる物質をいい、ヘキサメタリン酸ナトリウム、縮合ナフタレンスルホン酸ナトリウム、界面活性剤等が挙げられる。
【００６５】
充填剤として、各種形状の有機または無機の充填剤が挙げられる。具体的には、例えば、ヒュームドシリカ、焼成シリカ、沈降シリカ、粉砕シリカ、溶融シリカ；ケイソウ土；酸化鉄、酸化亜鉛、酸化チタン、酸化バリウム、酸化マグネシウム；炭酸カルシウム、炭酸マグネシウム、炭酸亜鉛；ろう石クレー、カオリンクレー、焼成クレー；カーボンブラック等の有機または無機充填剤；これらの脂肪酸処理物、樹脂酸処理物、ウレタン化合物処理物、脂肪酸エステル処理物；等が挙げられる。
【００６６】
上記の各種の添加剤は適宜、組み合わせて用いることができる。
【００６７】
本実施形態の組成物を製造する方法は特に限定されないが、例えば、上記各成分を減圧下または窒素等の不活性ガス雰囲気下で、ボールミル、万能かくはん機、混合ミキサー等の撹拌装置を用いて充分に混練し、均一に分散させる等により混合する方法が挙げられる。
【００６８】
このように、本実施形態の組成物は、塩素化重合体（Ａ）と、ポリイソシアネート化合物（Ｂ）と、エポキシ基またはウレイド基を有するシランカップリング剤（Ｃ）と、触媒（Ｄ）と、溶剤（Ｅ）とを含むことを特徴とする変成シリコーン系シーリング材用プライマー組成物である。よって、変成シリコーン系シーリング材との接着性や難接着性の塗装面に対する初期接着性、耐温水接着性および初期耐熱接着性を向上させることができる。また、エポキシ基またはウレイド基を有するシランカップリング剤（Ｃ）を含むことによって、初期の接着発現を促進することができ、難接着性の塗装面に対する接着性を向上させることがきる。従って、難接着性の塗装面に対して優れた接着性を有することができる。
【００６９】
本実施形態の組成物の用途は特に限定されないが、本実施形態の組成物は、以上のような優れた特性を有することから、建築用、土木用、コンクリート用、木材用、金属用、ガラス用、プラスチック用等のシーリング材等の用途に好適に用いられる。なかでも、本実施形態の組成物は、初期の接着発現を促進することができるため、例えば、温度変位や層間変位の大きい難接着性塗装面の被着体（例えば、外壁パネル、笠木など）に対して好適に用いることができる。
【００７０】
また、本実施形態の組成物は、難接着性塗装部材用のプライマーとしても好適に使用できる。本実施形態の組成物を好適に使用できる難接着性塗装部材の材料としては、例えば、アクリル電着塗装、フッ素焼付け塗装が挙げられる。これらの難接着性部材は、例えば、自動車、車輌、建築、電子部品等に使用される。また、本実施形態の組成物は、難接着性塗装部材以外の部材にも使用することができる。
【００７１】
本実施形態の組成物を難接着性塗装部材に接着させる方法は特に限定されない。例えば、本実施形態の組成物を難接着性塗装部材に塗布、浸漬して、接着させることができる。本実施形態の組成物の硬化は５℃以上４０℃以下、３０％ＲＨ以上７０％ＲＨ以下の条件下で行うことが好ましい。
【実施例】
【００７２】
以下に、実施例を示して、本発明を具体的に説明する。ただし、本発明はこれらに限定されるものではない。
＜ポリイソシアネート化合物（Ｂ）の調製＞
表１に示す各成分を、同表に示す配合量（質量部）で、配合しこれらを均一に混合して反応温度４０℃以上１５０℃以下の条件下で反応させて、表１に示されるポリイソシアネート化合物（Ｂ）を調製した。各成分の配合量を表１に示す。また溶剤中（例えば酢酸エチルなど）で、イソシアネート化合物とジオールとをイソシアネート基がポリオールのヒドロキシ基に対して過剰となるような量で混合し、必要に応じて触媒を使用して、４０℃以上１５０℃以下の条件下で反応させることでポリイソシアネート化合物（Ｂ）を得ることもできる。
【００７３】
【表１】
0006273083.tif 000004
【００７４】
上記表１に示される各成分は、以下のとおりである。
・イソシアネート化合物：ディスモジュールＨＬ、バイエル社製
・ジオール：１，４−ブタンジオール
【００７５】
＜プライマー組成物の調製＞
表２に示す各成分を、同表に示す配合量（質量部）で、配合しこれらを均一に混合して、表２に示される各プライマー組成物を調製した。各々の実施例、比較例における各成分の配合量を表２に示す。
【００７６】
＜剥離試験（ピール試験）＞
図１は、剥離試験の様子を示す斜視図である。得られた各プライマー組成物１１をメラミン樹脂コートの超耐候性アクリル電着塗装板１２に塗布し、２０℃で２分間放置した後、変成シリコーン系のシーリング材１３（商品名：スーパーＩＩ、横浜ゴム株式会社製）を塗布し、以下に示す硬化・養生条件で硬化させて試験体とした。
（硬化・養生条件）
・初期接着性：２０℃で３日間放置した後、５０℃で４日間放置
・耐温水接着性：２０℃で３日間放置した後、５０℃で４日間放置し、更に５０℃の温水中に７日間浸漬
【００７７】
得られた各試験体について、以下に示す方法で、各プライマー組成物１１の９０°剥離試験（ピール試験）を行い、破壊状態を評価した。図１に示すように、シーリング材１３を被着体１２から矢印Ａ方向に被着体１２に対して９０度となるように剥離させた。その結果を表２に示す。表２中、ＣＦ、ＡＦの評価基準は以下の通りである。
（評価基準）
・ＣＦ：シーリング材の凝集破壊となったもの
・ＡＦ：シーリング材とプライマー組成物との界面で剥離したもの
ＣＦの方が接着性に優れると評価した。
【００７８】
【表２】
0006273083.tif 000005
【００７９】
上記表２に示される各成分は、以下のとおりである。
・塩素化重合体（Ａ）：ペルグートＳ１７０、住化バイエル株式会社製
・ポリイソシアネート化合物（Ｂ）：上記表１で調製して得られた化合物
・触媒（Ｄ）：オクチル酸第１錫、スタノクト、数平均分子量４０５、株式会社エーピーアイ・コーポレーション製
・溶剤（Ｅ）：酢酸エチル、関東化学株式会社製
・シランカップリング剤（Ｃ）１：３−グリシドキシプロピルトリメトキシシラン、数平均分子量２３６．３、ＫＢＭ−４０３、信越化学工業株式会社製
・シランカップリング剤（Ｃ）２：３−グリシドキシプロピルメチルジメトキシシラン、数平均分子量２２０．３、ＫＢＭ−４０２、信越化学工業株式会社製
・シランカップリング剤（Ｃ）３：３−グリシドキシプロピルトリエトキシシラン、数平均分子量２７８．４、ＫＢＥ−４０３、信越化学工業株式会社製
・シランカップリング剤（Ｃ）４：２−（３，４−エポキシシクロヘキシル）エチルトリメトキシシラン、数平均分子量２４６．４、ＫＢＭ−３０３、信越化学工業株式会社製
・シランカップリング剤（Ｃ）５：３−ウレイドプロピルトリエトキシシラン、数平均分子量２６４．４、ＫＢＥ−５８５、信越化学工業株式会社製
・シランカップリング剤（Ｃ）６：３−メタクリロキシプロピルトリメトキシシラン、数平均分子量２４８．４、ＫＢＭ−５０３、信越化学工業株式会社製
・シランカップリング剤（Ｃ）７：３−アクリロキシプロピルトリメトキシシラン、数平均分子量２３４．３、ＫＢＭ−５１０３、信越化学工業株式会社製
・シランカップリング剤（Ｃ）８：アニリノトリエトキシシラン、数平均分子量２５５．４、Ｙ９６６９、日本ユニカー株式会社製
・シランカップリング剤（Ｃ）９：ケチミントリエトキシシラン、数平均分子量２２１．４、Ｓ３４０、チッソ株式会社製
・シランカップリング剤（Ｃ）１０：３−イソシアネートプロピルトリエトキシシラン、数平均分子量２４７．４、ＫＢＥ−９００７、信越化学工業株式会社製
・シランカップリング剤（Ｃ）１１：アミノプロピルトリエトキシシラン、数平均分子量４２５．７、Ａ１１７０、日本ユニカー株式会社製
・シランカップリング剤（Ｃ）１２：３−アミノプロピルジエトキシシラン、数平均分子量２２１．４、ＫＢＭ−９０２、信越化学工業株式会社製
【００８０】
表２に示す結果から、実施例１〜６、９、１０では、破壊形態が初期接着性および耐温水接着性の何れもＣＦ（凝集破壊）であるため、何れも初期接着性および耐温水接着性に優れることが確認された。実施例７、８では、破壊形態が初期接着性はＣＦ、耐温水接着性はＡＦ（界面剥離）であるため、初期接着性に優れることが確認された。
【００８１】
これに対して、比較例１〜５、７では、破壊形態が初期接着性および耐温水接着性の何れもシーリング材１３とプライマー組成物１１との間での界面剥離（ＡＦ）であることから、何れも初期接着性および耐温水接着性に劣ることが確認された。比較例６、８では、破壊形態が初期接着性ではＣＦ、耐温水接着性ではＡＦであり、初期接着性に優れるものの耐温水接着性に劣ることが確認された。
【００８２】
エポキシ基を有するシランカップリング剤（Ｃ）は、脂環式よりも脂肪族系の方が耐温水接着性が良好であることが確認された（実施例１〜６、８参照）。シランカップリング剤（Ｃ）の珪素に結合している官能基がジメトキシ基、トリメトキシ基の方が、トリエトキシ基よりも耐温水接着性が良好であることが確認された（実施例１〜６、７参照）。
【００８３】
よって、エポキシ基又はウレイド基を有するシランカップリング剤（Ｃ）の珪素に結合している官能基がジメトキシ基またはトリメトキシ基であるプライマー組成物の方が、従来のプライマー組成物と比べて難接着性の塗装面に対する接着性を向上させることができ、初期接着性および耐温水接着性に優れることから、難接着性の塗装面や変成シリコーン系シーラントのプライマー組成物として好適に用いることができる。
【００８４】
＜プライマー組成物の調製＞
表３に示す各成分を、同表に示す配合量（質量部）で、配合しこれらを均一に混合して、表３に示される各プライマー組成物を調製した。各々の実施例、比較例における各成分の配合量を表３に示す。
【００８５】
＜剥離試験（ピール試験）＞
図１は、剥離試験の様子を示す斜視図である。得られた各プライマー組成物１１をフッ素系塗装板１２及びメラミン樹脂コートの超耐候性アクリル電着塗装板１２に塗布し、２０℃で２分間放置した後、変成シリコーン系のシーリング材１３（商品名：スーパーＩＩ、横浜ゴム株式会社製）を塗布し、以下に示す硬化・養生条件で硬化させて試験体とした。
［硬化・養生条件］
・初期耐熱接着性：４０℃で１日間放置、及び２３℃で３日間放置
・初期接着性：２０℃で３日間放置した後、５０℃で４日間放置
・耐温水接着性：２０℃で３日間放置した後、５０℃で４日間放置し、更に５０℃の温水中に７日間浸漬
【００８６】
得られた各試験体について、以下に示す方法で、各プライマー組成物１１の９０°剥離試験（ピール試験）を行い、破壊状態を評価した。図１に示すように、シーリング材１３を被着体１２から矢印Ａ方向に被着体１２に対して９０度となるように剥離させた。なお、初期耐熱接着性については、６０℃及び８０℃の条件下において９０°剥離試験（ピール試験）を行った。その結果を表３に示す。表３中、ＣＦ、ＡＦの評価基準は以下の通りである。
［評価基準］
（初期耐熱接着性）
・ＣＦ：シーリング材の凝集破壊となったもの
・ＡＦ：シーリング材とプライマー組成物との界面剥離の面積率
ＣＦ、及びＡＦ２０以下であれば接着性に優れると評価した。
（初期接着性、耐温水接着性）
・ＣＦ：シーリング材の凝集破壊となったもの
・ＡＦ：シーリング材とプライマー組成物との界面で剥離したもの
ＣＦの方が接着性に優れると評価した。
【００８７】
【表３】
0006273083.tif 000006
【００８８】
上記表３に示される各成分は、以下のとおりである。
・塩素化重合体（Ａ）：ペルグートＳ１７０、住化バイエル株式会社製
・ポリイソシアネート化合物（Ｂ）：上記表１で調製して得られた化合物
・触媒（Ｄ）：オクチル酸第１錫、スタノクト、数平均分子量４０５、株式会社エーピーアイ・コーポレーション製
・溶剤（Ｅ）：酢酸エチル、関東化学株式会社製
・シランカップリング剤（Ｃ）１３：３−グリシドキシプロピルトリメトキシシラン、数平均分子量２３６．３、ＫＢＭ−４０３、信越化学工業株式会社製
・シランカップリング剤（Ｃ）１４：３−グリシドキシプロピルメチルジメトキシシラン、数平均分子量２２０．３、ＫＢＭ−４０２、信越化学工業株式会社製
・シランカップリング剤（Ｃ）１５：３−グリシドキシプロピルトリエトキシシラン、数平均分子量２７８．４、ＫＢＥ−４０３、信越化学工業株式会社製
・シランカップリング剤（Ｃ）１６：２−（３，４−エポキシシクロヘキシル）エチルトリメトキシシラン、数平均分子量２４６．４、ＫＢＭ−３０３、信越化学工業株式会社製
・シランカップリング剤（Ｃ）１７：ビニルトリメトキシシラン、数平均分子量１４８．２、ＫＢＭ−１００３、信越化学工業株式会社製
・シランカップリング剤（Ｃ）１８：３−イソシアネートプロピルトリエトキシシラン、数平均分子量２４７．４、ＫＢＥ−９００７、信越化学工業株式会社製
・シランカップリング剤（Ｃ）１９：アニリノトリエトキシシラン、数平均分子量２５５．４、Ｙ９６６９、日本ユニカー株式会社製
・シランカップリング剤（Ｃ）２０：アミノプロピルトリエトキシシラン、数平均分子量４２５．７、Ａ１１７０、日本ユニカー株式会社製
・シランカップリング剤（Ｃ）２１：３−アミノプロピルジエトキシシラン、数平均分子量２２１．４、ＫＢＭ−９０２、信越化学工業株式会社製
【００８９】
表３に示す結果から、実施例１１〜１７では、破壊形態が初期耐熱接着性（６０℃及び８０℃）の何れもＣＦ（凝集破壊）及びＡＦ（界面剥離）２０以下であることから、初期耐熱接着性に優れることが確認された。実施例１１〜１５では、初期接着性および耐温水接着性の何れもＣＦであることから、何れも初期接着性および耐温水接着性に優れることが確認された。実施例１６、１７では、破壊形態が初期接着性はＣＦ、耐温水接着性はＡＦであることから、初期接着性に優れることが確認された。
【００９０】
これに対して、比較例９〜１４では、破壊形態が初期耐熱接着性（６０℃及び８０℃）の何れもＡＦ２０以上であることから、初期耐熱接着性に劣ることが確認された。比較例９、１０、１２、１３では、初期接着性および耐温水接着性の何れもＡＦであることから、何れも初期接着性および耐温水接着性に劣ることが確認された。比較例１１、１４では、破壊形態が初期接着性はＣＦ、耐温水接着性はＡＦであることから、初期接着性に優れるものの耐温水接着性に劣ることが確認された。
【００９１】
エポキシ基を有するシランカップリング剤（Ｃ）を所定量含有するプライマー組成物は、初期耐熱接着性（６０℃及び８０℃）が良好であることが確認された（実施例１１〜１７参照）。シランカップリング剤（Ｃ）の珪素に結合している官能基がジメトキシ基、トリメトキシ基の方が、トリエトキシ基よりも初期耐熱接着性が良好であることが確認された（実施例１１〜１７参照）。
【００９２】
よって、エポキシ基を有するシランカップリング剤（Ｃ）を所定量含有し、シランカップリング剤（Ｃ）の珪素に結合している官能基がジメトキシ基またはトリメトキシ基であるプライマー組成物の方が、従来のプライマー組成物と比べて難接着性の塗装面に対する初期の接着性を向上させることができ、初期耐熱接着性、初期接着性および耐温水接着性に優れることから、難接着性の塗装面や変成シリコーン系シーラントのプライマー組成物として好適に用いることができる。
【符号の説明】
【００９３】
１１  プライマー組成物
１２  被着体
１３  シーリング材
【図１】
0006273083.tif 000007